(57)【要約】【課題】帯電レベルが高く、帯電量について立ち上がりが早く、耐久性、安定性に優れた正帯電特性を付与することができる静電潜像用磁性トナーを用いた電子写真方法を提供する。【解決手段】バインダー樹脂と、磁性粉と、荷電制御剤と、を含有する静電潜像用磁性トナーを用いた電子写真方法において、荷電制御剤として、帯電量を一定範囲内に調整する機能を有する電荷調整剤（但し、４級アンモニウム塩を除く。）（ＣＣＡ）と、帯電量を増化させる機能を有する電荷増強樹脂（ＣＣＲ）と、を併用するとともに、静電潜像用磁性トナーの全体量を１００重量％としたときに、電荷調整剤および電荷増強樹脂の合計量（ＣＣＡ＋ＣＣＲ）を３〜７重量％の範囲内の値とした静電潜像用磁性トナーを用いる。【選択図】図１
2006085197.tif 000002
【特許請求の範囲】
【請求項１】
バインダー樹脂と、磁性粉と、荷電制御剤と、を含有する静電潜像用トナーを用いた電子写真方法において、
前記荷電制御剤として、
帯電量を一定範囲内に調整する機能を有する電荷調整剤（但し、４級アンモニウム塩を除く。）（ＣＣＡ）と、
帯電量を増化させる機能を有する電荷増強樹脂（ＣＣＲ）と、
を併用するとともに、
前記静電潜像用トナーの全体量を１００重量％としたときに、前記電荷調整剤および前記電荷増強樹脂の合計量を３〜７重量％の範囲内の値とした静電潜像用トナーを用いることを特徴とした電子写真方法。
【請求項２】
前記電荷増強樹脂（ＣＣＲ）が、４級アンモニウム塩を有する高分子またはオリゴマー、カルボン酸塩を有する高分子またはオリゴマー、カルボキシル基を有する高分子またはオリゴマーであることを特徴とする請求項１に記載の電子写真方法。
【請求項３】
前記電荷調整剤（ＣＣＡ）がアジン化合物であり、前記電荷増強樹脂（ＣＣＲ）が４級アンモニウム塩を有するスチレン−アクリル系共重合体であることを特徴とする請求項１または２に記載の電子写真方法。
【請求項４】
前記静電潜像用トナーの全体量を１００重量％としたときに、前記電荷調整剤の添加量を０．５〜５重量％の範囲内の値とすることを特徴とする請求項１〜３のいずれか一項に記載の電子写真方法。
【請求項５】
前記静電潜像用トナーの全体量を１００重量％としたときに、前記電荷増強樹脂の添加量を１〜５重量％の範囲内の値とすることを特徴とする請求項１〜４のいずれか一項に記載の電子写真方法。
【請求項６】
前記バインダー樹脂が、スチレン−アクリル系共重合体であることを特徴とする請求項１〜５のいずれか一項に記載の電子写真方法。
【請求項７】
前記静電潜像用磁性トナーの残留磁化の値を７．０〜２０．０ｅｍｕ／ｇ（但し、７．０ｅｍｕ／ｇは含まない。）の範囲内の値としたことを特徴とする請求項１〜６のいずれか一項に記載の電子写真方法。
【請求項８】
前記磁性粉が、アスペクト比の異なる第１の磁性粉および第２の磁性粉を含み、第１の磁性粉のアスペクト比（長径／短径）を２．０〜１００の範囲内の値とし、かつ、前記第２の磁性粉のアスペクト比（長径／短径）を１．０〜２．０（但し、２．０は含まない。）の範囲内の値とすることを特徴とする請求項１〜７のいずれか一項に記載の電子写真方法。
【請求項９】
前記磁性粉が、残留磁化の値が異なる第１の磁性粉および第２の磁性粉を含み、
前記第１の磁性粉の残留磁化を２４〜４０ｅｍｕ／ｇの範囲内の値とし、かつ、前記第２の磁性粉の残留磁化を１〜２４ｅｍｕ／ｇ（但し、２４ｍ2／ｇは含まない。）の範囲内の値とすることを特徴とする請求項１〜８のいずれか一項に記載の電子写真方法。
【請求項１０】
前記磁性粉における第１の磁性粉の配合量を１００重量部としたときに、前記第２の磁性粉の配合量を１０〜１０００重量部の範囲内の値とすることを特徴とする請求項９に記載の電子写真方法。
【請求項１１】
前記静電潜像用磁性トナーの全体量を１００重量％としたときに、前記磁性粉の添加量を３０〜６０重量％の範囲内の値とすることを特徴とする請求項１〜１０のいずれか一項に記載の電子写真方法。
【請求項１２】
前記静電潜像用磁性トナーが、ＭＩＣＲプリンタ印刷用トナーであることを特徴とする請求項１〜１１のいずれか一項に記載の電子写真方法。
【発明の詳細な説明】
【技術分野】
【０００１】
本発明は、複写機、レーザープリンタ等で採用されている現像プロセスにおいて、特定の静電潜像用磁性トナー（以下、単にトナーと称する場合がある。）を用いた電子写真方法に関する。より詳しくは、帯電レベルが高く、帯電量について立ち上がりが早く、耐久性、安定性に優れた正帯電特性を付与できる静電潜像用磁性トナーを用いた電子写真方法に関する。
【背景技術】
【０００２】
乾式電子写真法において、静電潜像を可視像とする際に用いられる磁性トナー（特に磁性一成分トナー）は、一般に熱可塑性結着樹脂（バインダー樹脂）、荷電制御剤、磁性粉体、及びその他の添加剤を予備混合後、溶融混練、粉砕、分級の工程を経て、所望の粒子径を有するトナーとして製造されている。このトナー粒子は、粒子表面に一定量の正または負の電荷が摩擦帯電により蓄積され、この帯電粒子が静電潜像の現像に利用されている。
【０００３】
ここで、摩擦帯電によって、トナー粒子表面に蓄積される電荷は、静電潜像の形成に用いられる光導電性感光体の種類によって正または負のいずれかの電荷とすることが必要である。また、その場合の帯電量は、静電潜像をより正確に可視像化するのに十分な量とする必要がある。このため、荷電制御剤ないしは導電物質をバインダー樹脂中に混合分散し、トナー粒子表面の電荷及び帯電量を制御するのが一般的である。
【０００４】
また、近年、静電潜像形成のための光導電性感光体として、セレン感光体や有機光導電性感光体にかえて、無公害でかつ高い高感度を有し、さらにビッカース強度が１５００〜２０００と非常に硬い等の特性を有する観点から、アモルファスシリコン感光体（以下、ａ−Ｓｉ感光体と称する。）が使用されている。そのため、a-Ｓｉ感光体上に形成される静電潜像を現像するには、帯電性や耐久性に優れた正帯電性のトナーを用いることが望まれている。
【０００５】
そこで、正帯電性のトナーとして、磁性一成分トナー粒子が知られている。このトナーは、荷電制御剤として、ニグロシン等に代表される帯電量を一定範囲内に調整する機能を有する電荷調整剤（ＣＣＡ）を単独で使用していた。
【０００６】
しかしながら、かかる正帯電性の電荷調整剤（ＣＣＡ）は、バインダー樹脂との相溶性に乏しく、特に、トナー中に磁性粉が含有されていると、電荷調整剤の分散性が著しく低下し、トナーにおける帯電特性が不安定になり、画像欠陥を生じたり、定着性が低下するなどの問題が見られた。また、かかる正帯電性の電荷調整剤は、トナー粒子を製造する際の粉砕工程や、トナー粒子表面に電荷を蓄積する際の複写機内での流動摩擦工程において、粒子表面層に存在する荷電制御剤が離脱しやすい傾向がある。そのため、トナー粒子の帯電量に変化を生じさせたり、トナー粒子個々の帯電性にバラツキを生じさせる等の問題点が見られた。特に、複写回数が増大し、流動摩擦の時間が長くなるにつれて増大するので、長期にわたって安定した帯電状態を維持するのが困難であった。
【０００７】
そこで、正帯電性電荷調整剤（ＣＣＡ）の代わりに、高分子に４級アンモニウム塩の官能基を導入した電荷増強樹脂（ＣＣＲ）が提案されている（特許文献１〜３参照）。しかしながら、かかる電荷増強樹脂（ＣＣＲ）を単独で使用しても、帯電量の立ち上がり性に乏しいという問題が見られた。特に、高温高湿環境下では、さらに立ち上がり性が低下し、帯電性を制御することが困難であった。
【０００８】
一方、近年、小切手、有価証券、請求書、チケット等において、これらの偽造や変造防止を目的として、フォントと呼ばれる識別マークが使用されている。この識別マークを用いた偽造防止方式を一般にＭＩＣＲ（Ｍａｇｎｅｔｉｃ Ｉｎｋ Ｃｈａｒａｃｔｅｒ Ｒｅｃｏｇｎｉｔｉｏｎ）システムと呼んでおり、例えば、等に内容が開示されている（特許文献４〜６参照）。
具体的には、かかるフォントからなる識別マークは、数字と記号とを組み合せて構成されており、偽造防止を図る小切手等の表面に印刷することにより機能を発揮させることができる。すなわち、識別マークは、磁性粉をバインダー樹脂中に一定量配合した磁性インクにより構成されており、この磁性粉の有する磁力を利用して、識別マークであるフォントを専用の読取機で読み取り、読み取った情報から、小切手等の真偽を正確に判断することができる。また、かかるフォントからなる識別マークは、人間の目視によっても、おおまかに認識可能であるため、バーコード等と異なり、専用の読取機で判断する前に、簡易かつ迅速な真偽の判断ができるという利点も有している。
【０００９】
ここで、フォントを構成する磁性インクを印刷する場合、スクリーン印刷法やグラビア印刷法を採ることができるが、近年、迅速かつ簡易な方法としてプリンタを用いて磁性インクを印刷する方法が注目されている。なお、プリンタを用いて磁性インクを印刷する場合、その磁性インクは、ＭＩＣＲトナーあるいはＭＩＣＲプリンタ用磁性トナーと呼ばれている。そして、ＭＩＣＲトナーは、一般に、熱可塑性樹脂からなるバインダー樹脂、離型剤としてのワックス類、磁性粉、無機粉末等を均一に混練した後、粉砕および分級工程後、シリカ、研磨材等の外添工程を経て製造されており、最終的に平均粒子径を４〜１５μｍ程度に調整したＭＩＣＲトナーが使用されている。しかしながら、従来のＭＩＣＲトナーは、残留磁化の値が制限されていなかったために、印字濃度が低く、読み取りエラーが多い等の問題が見られた。
【００１０】
そこで、結着樹脂と磁性粉とを含有するＭＩＣＲトナーにおいて、針状の磁性粉を使用し、残留磁化を高めることにより印字濃度や読取り性を高めたＭＩＣＲトナーが検討されている。しかしながら、ＭＩＣＲトナーにおいて、針状の磁性粉をバインダー樹脂に混合分散することは容易でなく、ＭＩＣＲトナー中に塊状の磁性粉が存在するため、かかる塊状の磁性粉をきっかけとして、ＭＩＣＲトナーが割れやすく、また、塊状の磁性粉が脱落して耐久性に乏しいという問題が見られた。したがって、このようなＭＩＣＲトナーが、プリンタ内で回収トナーとして長時間滞留する場合、ＭＩＣＲトナーが割れて、塊状の磁性粉が脱落して飛散しやすくなり、印字部以外の背景部に付着する、いわゆるカブリ現象が生じやすいという問題が見られた。
【００１１】
この点、プリンタの連続使用期間が短い場合、例えばＡ４普通紙に印刷において、３万枚未満程度の使用時間の場合には、プリンタの寿命がプリンタの連続使用における律束段階となるため、かかるＭＩＣＲトナーの耐久性に起因したカブリ現象は大きな問題となっていなかった。しかしながら、ａ−Ｓｉドラム搭載の高寿命プリンタでは、プリンタ自身の寿命が向上し、現像器を交換することなく１０万枚以上の長時間使用が可能となるが、この場合、ＭＩＣＲトナーの寿命がプリンタの連続使用における律束段階となるため、ＭＩＣＲトナーの耐久性に起因したカブリ現象は大きな問題となっていた。
【００１２】
そこで、結着樹脂（ポリオレフィン樹脂）と磁性粉とを含有するＭＩＣＲトナーにおいて、磁性粉の残留磁化を７．０〜２４．０ｅｍｕ／ｇの範囲内の値とし、しかも残留磁化の値が異なる２種類の磁性粉を結着樹脂中に混合分散し、得られたＭＩＣＲトナーにおける残留磁化を４．０〜７．０ｅｍｕ／ｇの範囲内の値に制限したＭＩＣＲトナーが開示されている（特許文献７〜９参照）。
しかしながら、２種類の磁性粉を単に組み合わせてもＭＩＣＲトナーの残留磁化を高めることができず、しかもこのようにＭＩＣＲトナーの残留磁化を４．０〜７．０ｅｍｕ／ｇの範囲内の値に制限すると、実際には、画像濃度が低く、読み取りエラーが多い等の問題が見られた。
【特許文献１】特開昭６２−２１０４７２号（特許請求の範囲）
【特許文献２】特開昭６３−６０４５８号（特許請求の範囲）
【特許文献３】特開平３−８０２５９号（特許請求の範囲）
【特許文献４】特開平２−１３４６４８号公報（特許請求の範囲）
【特許文献５】特開平５−８０５８２号公報（特許請求の範囲）
【特許文献６】ＵＳＰ５、０３４、２９８号公報（特許請求の範囲）
【特許文献７】特開平４−３５８１６４号公報（特許請求の範囲）
【特許文献８】特開平４−３５８１６５号公報（特許請求の範囲）
【特許文献９】特開平７−７７８２９号公報（特許請求の範囲）
【発明の開示】
【発明が解決しようとする課題】
【００１３】
本発明の発明者らは、従来の課題を鋭意検討した結果、帯電量を一定範囲内に調整する機能を有する特定の電荷調整剤（ＣＣＡ）と、帯電量を増化させる機能を有する電荷増強樹脂（ＣＣＲ）とを併用することにより、高温高湿等の環境下においても、帯電量の立ち上がり性を素早くし、帯電しづらいことによる静電潜像用磁性トナーの耐久性劣化を防止することができることを見出し、本発明を完成させたものである。
すなわち、本発明の目的は、帯電量の立ち上がり性が早く、帯電量の制御が容易で、しかも耐久性等に優れた静電潜像用磁性トナー（ＭＩＣＲプリンタ用磁性トナーを含む。）を用いた電子写真方法を提供することにある。
【課題を解決するための手段】
【００１４】
本発明は、バインダー樹脂と、磁性粉と、荷電制御剤とを含有する静電潜像用磁性トナーを用いた電子写真方法において、荷電制御剤として、帯電量を一定範囲内に調整する機能を有する電荷調整剤（但し、４級アンモニウム塩を除く。）（ＣＣＡ）と、帯電量を増化させる機能を有する電荷増強樹脂（ＣＣＲ）と、を併用するとともに、静電潜像用磁性トナーの全体量を１００重量％としたときに、電荷調整剤および電荷増強樹脂の合計量を３〜７重量％の範囲内の値とした静電潜像用磁性トナーを用いることを特徴とした電子写真方法である。
このように構成することにより、静電潜像用磁性トナーが素早く帯電し、いわゆる帯電量について立ち上がりを早くすることができ、また、耐久性、安定性に優れた正帯電特性を付与することもできる。すなわち、電荷調整剤（ＣＣＡ）および電荷増強樹脂（ＣＣＲ）のいずれか一方のみを用いても、素早い立ち上がり性を得ることができず、しかも長時間の帯電動作のために静電潜像用磁性トナーが劣化する傾向があるものの、このように電荷調整剤（ＣＣＡ）と電荷増強樹脂（ＣＣＲ）を組み合わせることにより、帯電量についての立ち上がりを相乗的に早くすることができる。したがって、帯電量の制御が容易となり、かつ、高い帯電量を得ることができる。
【００１５】
また、本発明の静電潜像用磁性トナーを用いた電子写真方法を実施するにあたり、電荷増強樹脂（ＣＣＲ）が、４級アンモニウム塩を有する高分子またはオリゴマー、カルボン酸塩を有する高分子またはオリゴマー、カルボキシル基を有する高分子またはオリゴマーであることが好ましい。
【００１６】
また、本発明の静電潜像用磁性トナーを用いた電子写真方法を実施するにあたり、電荷調整剤（ＣＣＡ）がアジン化合物（ニグロシン化合物を含む。）であり、電荷増強樹脂（ＣＣＲ）が４級アンモニウム塩を有するスチレン−アクリル系共重合体であることが好ましい。
【００１７】
また、本発明の静電潜像用磁性トナーを用いた電子写真方法を実施するにあたり、静電潜像用トナーの全体量を１００重量％としたときに、電荷調整剤の添加量を０．５〜５重量％の範囲内の値とすることが好ましい。
【００１８】
また、本発明の静電潜像用磁性トナーを用いた電子写真方法を実施するにあたり、静電潜像用トナーの全体量を１００重量％としたときに、電荷増強樹脂の添加量を１〜５重量％の範囲内の値とすることが好ましい。
【００１９】
また、本発明の静電潜像用磁性トナーを用いた電子写真方法を実施するにあたり、バインダー樹脂が、スチレン−アクリル系共重合体であることが好ましい。
【００２０】
また、本発明の静電潜像用磁性トナーを用いた電子写真方法を実施するにあたり、静電潜像用磁性トナーの残留磁化の値を７．０〜２０．０ｅｍｕ／ｇ（但し、７．０ｅｍｕ／ｇは含まない。）の範囲内の値とすることが好ましい。
【００２１】
また、本発明の静電潜像用磁性トナーを用いた電子写真方法を実施するにあたり、磁性粉が、アスペクト比の異なる第１の磁性粉および第２の磁性粉を含み、第１の磁性粉のアスペクト比（長径／短径）を２．０〜１００の範囲内の値とし、かつ、第２の磁性粉のアスペクト比（長径／短径）を１．０〜２．０（但し、２．０は含まない。）の範囲内の値とすることが好ましい。
【００２２】
また、本発明の静電潜像用磁性トナーを用いた電子写真方法を実施するにあたり、磁性粉が、残留磁化の値が異なる第１の磁性粉および第２の磁性粉を含み、第１の磁性粉の残留磁化を２４〜４０ｅｍｕ／ｇの範囲内の値とし、かつ、第２の磁性粉の残留磁化を１〜２４ｅｍｕ／ｇ（但し、２４ｍ2／ｇは含まない。）の範囲内の値とすることが好ましい。
【００２３】
また、本発明の静電潜像用磁性トナーを用いた電子写真方法を実施するにあたり、磁性粉における第１の磁性粉の配合量を１００重量部としたときに、第２の磁性粉の配合量を１０〜１０００重量部の範囲内の値とすることが好ましい。
【００２４】
また、本発明の静電潜像用磁性トナーを用いた電子写真方法を実施するにあたり、静電潜像用磁性トナーの全体量を１００重量％としたときに、磁性粉の添加量を３０〜６０重量％の範囲内の値とすることが好ましい。
【００２５】
また、本発明の静電潜像用磁性トナーを用いた電子写真方法を実施するにあたり、静電潜像用磁性トナーが、ＭＩＣＲプリンタ印刷用トナーであることが好ましい。
【発明を実施するための最良の形態】
【００２６】
本発明における静電潜像用磁性トナー（以下、単にトナーと称する場合がある。）及びそれを用いた電子写真方法の実施の形態を具体的に説明する。
【００２７】
［バインダー樹脂］
（１）種類
本発明におけるトナーに使用するバインダー樹脂の種類は特に制限されるものではないが、例えば、スチレン系樹脂、アクリル系樹脂、スチレン−アクリル系共重合体、ポリエチレン系樹脂、ポリプロピレン系樹脂、塩化ビニル系樹脂、ポリエステル系樹脂、ポリアミド系樹脂、ポリウレタン系樹脂、ポリビニルアルコール系樹脂、ビニルエーテル系樹脂、Ｎ−ビニル系樹脂、スチレン−ブタジエン樹脂等の熱可塑性樹脂を使用することが好ましい。
より具体的には、ポリスチレン系樹脂として、スチレンの単独重合体でも、スチレンと共重合可能な他の共重合モノマーとの共重合体でもよい。共重合モノマーとしては、ｐ−クロルスチレン；ビニルナフタレン；エチレン、プロピレン、ブチレン、イソブチレンなどのエチレン不飽和モノオレフィン類；塩化ビニル、臭化ビニル、弗化ビニルなどのハロゲン化ビニル；酢酸ビニル、プロピオン酸ビニル、ベンゾエ酸ビニル、酪酸ビニルなどのビニルエステル類；アクリル酸メチル、アクリル酸エチル、アクリル酸ｎ−ブチル、アクリル酸イソブチル、アクリル酸ドテシル、アクリル酸ｎ−オクチル、アクリル酸２−クロルエチル、アクリル酸フェニル、α−クロルアクリル酸メチル、メタアクリル酸メチル、メタアクリル酸エチル、メタアクリル酸ブチルなどの（メタ）アクリル酸エステル；アクリロニトリル、メタアクリロニトリル、アクリルアミドなどの他のアクリル酸誘導体；ビニルメチルエーテル、ビニルイソブチルエーテルなどのビニルエーテル類；ビニルメチルケトン、ビニルエチルケトン、メチルイソプロペニルケトンなどのビニルケトン類；Ｎ−ビニルピロール、Ｎ−ビニルカルバゾール、Ｎ−ビニルインドール、Ｎ−ビニルピロリデンなどのＮ−ビニル化合物などが挙げられる。これらは、１種を単独で使用することもできるし、あるいは２種以上を組み合わせてスチレン単量体と共重合させることができる。
【００２８】
また、ポリエステル系樹脂としては、アルコール成分とカルボン酸成分との縮重合ないし共縮重合によって得られるものであれば使用することができる。ポリエステル系樹脂を合成する際に用いられる成分としては、以下のものが挙げられる。
まず、２価または３価以上のアルコール成分としては、エチレングリコール、ジエチレングリコール、トリエチレングリコール、１，２−プロピレングリコール、１，３−プロピレングリコール、１，４−ブタンジオール、ネオペンチルグリコール、１，４−ブテンジオール、１，５−ペンタンジオール、１，６−ヘキサンジオール、１，４−シクロヘキサンジメタノール、ジプロピレングリコール、ポリエチレングリコール、ポリプロピレングリコール、ポリテトラメチレングリコール等のジオール類；ビスフェノールＡ、水素添加ビスフェノールＡ、ポリオキシエチレン化ビスフェノールＡ、ポリオキシプロピレン化ビスフェノールＡ等のビスフェノール類；ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、ジグリセロール、２−メチルプロパントリオール、２−メチル−１，２，４−ブタントリオール、トリメチロールエタン、トリメチロールプロパン、１，３，５，−トリヒドロキシメチルベンゼン等の３価以上のアルコール類が例示される。
【００２９】
また、２価または３価以上のカルボン酸成分としては、２価または３価カルボン酸、この酸無水物またはこの低級アルキルエステルが用いられ、マレイン酸、フマール酸、シトラコン酸、イタコン酸、グルタコン酸、フタル酸、イソフタル酸、テレフタル酸、シクロヘキサンジカルボン酸、コハク酸、アジピン酸、セバチン酸、アゼライン酸、マロン酸、あるいはｎ−ブチルコハク酸、ｎ−ブテニルコハク酸、イソブチルコハク酸、イソブテニルコハク酸、ｎ−オクチルコハク酸、ｎ−オクテニルコハク酸、ｎ−ドデシルコハク酸、ｎ−ドデセニルコハク酸、イソドデシルコハク酸、イソドデセニルコハク酸等のアルキルまたはアルケニルコハク酸等の２価カルボン酸；１，２，４−ベンゼントリカルボン酸（トリメリット酸）、１，２，５−ベンゼントリカルボン酸、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸、エンポール三量体酸等の３価以上のカルボン酸等が例示される。
【００３０】
また、バインダー樹脂は、定着性が良好な観点から熱可塑性樹脂が好ましいが、ソックスレー抽出器を用いて測定される架橋部分量（ゲル量）が１０重量％以下の値、より好ましくは０．１〜１０重量％の範囲内の値であれば、熱硬化性樹脂であっても良い。このように一部架橋構造を導入することにより、定着性を低下させることなく、トナーの保存安定性や形態保持性、あるいは耐久性をより向上させることができる。よって、トナーのバインダー樹脂として、熱可塑性樹脂を１００重量％使用する必要はなく、架橋剤を添加したり、あるいは、熱硬化性樹脂を一部使用したりすることも好ましい。
したがって、熱硬化性樹脂として、エポキシ系樹脂やシアネート系樹脂等が使用することができる。より具体的には、ビスフェノールＡ型エポキシ樹脂、水素化ビスフェノールＡ型エポキシ樹脂、ノボラック型エポキシ樹脂、ポリアルキレンエーテル型エポキシ樹脂、環状脂肪族型エポキシ樹脂、シアネート樹脂等の１種または２種以上の組み合わせが挙げられる。
【００３１】
（２）バインダー樹脂における官能基
また、このようなバインダー樹脂において、磁性粉の分散性を向上させるために、ヒドキロキシ（水酸）基、カルボキシル基、アミノ基およびグリシドキシ（エポキシ）基から選択される少なくとも一つの官能基を分子内に有する樹脂を使用することが好ましい。
なお、これらの官能基を有しているか否かは、ＦＴ−ＩＲ装置を用いて確認することができ、さらに滴定法を用いて定量することができる。
【００３２】
（３）バインダー樹脂の分子量
また、バインダー樹脂において、二つの重量分子量ピーク（低分子量ピークと、高分子量ピークと称する。）を有することが好ましい。具体的に、低分子量ピークが３、０００〜２０、０００の範囲内であり、もう一つの高分子量ピークが３００、０００〜１５００、０００の範囲内であることが好ましい。重量分子量ピークがこのような範囲内にあれば、トナーを容易に定着させることができ、また、耐オフセット性を向上させることもできる。なお、バインダー樹脂の重量分子量は、分子量測定装置（ＧＰＣ）を用いて、カラムからの溶出時間を測定し、標準ポリスチレン樹脂を用いて予め作成しておいた検量線と照らし合わせることにより、求めることができる。
【００３３】
（４）バインダー樹脂のガラス転移点
また、バインダー樹脂において、ガラス転移点（Ｔｇ）を５５〜７０℃の範囲内の値とするのが好ましい。バインダー樹脂のガラス転移点が、５５℃未満では、得られたトナー同士が融着し、保存安定性が低下する傾向がある。一方、バインダー樹脂のガラス転移点が、７０℃を超えると、トナーの定着性が乏しくなる傾向がある。なお、バインダー樹脂のガラス転移点は、示差走査熱量計（ＤＳＣ）を用いて、比熱の変化点から求めることができる。
【００３４】
［磁性粉］
（１）種類
本発明におけるトナーに使用する磁性粉の種類は、特に制限されるものではないが、酸化鉄（マグネタイト）、鉄粉、コバルト粉、ニッケル粉およびフェライト類をそれぞれ主成分とした磁性粉や、酸化鉄にコバルトやニッケル等の金属をドーピングした磁性粉、あるいは強磁性元素を含まないが適当な熱処理を施すことによって強磁性を示すようになる合金または二酸化クロム等の１種または２種以上の組み合わせを挙げることができる。特に、コバルトやニッケル等の金属をドーピングした磁性粉は、残留磁化の値が高い観点で、本発明への使用に好適である。
【００３５】
（２）残留磁化
本発明におけるトナーに使用する磁性粉において、残留磁化の値が異なる２種以上の磁性粉を使用することが好ましく、これらの磁性粉を例えば第１および第２の磁性粉としたときに、第１の磁性粉における残留磁化の値を２４〜４０ｅｍｕ／ｇの範囲内の値とし、かつ、第２の磁性粉における残留磁化の値を１〜２４ｅｍｕ／ｇ（但し、２４ｍ2／ｇは含まない。）とすることが好ましい。このように残留磁化の値が異なる少なくとも２種類の磁性粉を混合使用することにより、得られるトナーの残留磁化の値を容易に調節することができ、トナーにおける画像濃度や読取り性を著しく向上させることができる。また、このような範囲に残留磁化の値を調節することにより、磁性粉のアスペクト比、ＢＥＴ値、嵩密度等の調節も容易になるため、バインダー樹脂に対するこれらの磁性粉の分散性や耐久性を飛躍的に向上させることもできる。
したがって、トナーの分散性や画像濃度等の特性のバランスがより向上することから、第１の磁性粉における残留磁化を２５〜３８ｅｍｕ／ｇの範囲内の値とし、かつ、第２の磁性粉における残留磁化を５〜２３ｅｍｕ／ｇの範囲内の値とすることがより好ましく、さらに、第１の磁性粉における残留磁化を２６〜３５ｅｍｕ／ｇの範囲内の値とし、かつ、第２の磁性粉における残留磁化を１０〜２０ｅｍｕ／ｇの範囲内の値とすることがより好ましい。
【００３６】
なお、残留磁化の値は、磁性粉に対して、１０キロエルステッドの磁界を印加した後に、磁界をゼロとしたときの、磁気メモリ量と定義することができる。より具体的には、磁性粉のヒステリシス曲線を測定することにより、磁性粉の残留磁化を算出することができる。
【００３７】
（３）飽和磁化
本発明におけるトナーに使用する磁性粉において、飽和磁化の値が異なる２種以上の磁性粉を使用することが好ましく、これらの磁性粉を例えば第１および第２の磁性粉としたときに、第１の磁性粉における飽和磁化の値を８０〜８５ｅｍｕ／ｇの範囲内の値とし、かつ、第２の磁性粉における飽和磁化の値を８５〜９０ｅｍｕ／ｇ（但し、８５ｅｍｕ／ｇは含まない。）とすることが好ましい。飽和磁化の値は、残留磁化の値に密接に関係しており、このように飽和磁化の値が異なる、少なくとも２種類の磁性粉を混合使用することにより、残留磁化の値を微妙に調整することができ、結果として、得られるトナーにおける画像濃度や読取り性を向上させることができる。また、このような範囲に飽和磁化の値を調節することにより、磁性粉のアスペクト比、ＢＥＴ値、嵩密度等の調節も容易になるため、バインダー樹脂に対するこれらの磁性粉の分散性や耐久性を向上させることもできる。
【００３８】
したがって、トナーの分散性や画像濃度等の特性のバランスがより向上することから、第１の磁性粉における飽和磁化を８１〜８４ｅｍｕ／ｇの範囲内の値とし、かつ、第２の磁性粉における飽和磁化を８６〜８９ｅｍｕ／ｇの範囲内の値とすることがより好ましく、さらに、第１の磁性粉における飽和磁化を８２〜８３ｅｍｕ／ｇの範囲内の値とし、かつ、第２の磁性粉における飽和磁化を８７〜８８ｅｍｕ／ｇの範囲内の値とすることがより好ましい。
【００３９】
なお、飽和磁化の値は、磁性粉に対して、１０キロエルステッドの磁界を印加し飽和させた時の、磁気メモリ量と定義することができる。より具体的には、磁性粉のヒステリシス曲線を測定することにより、磁性粉の残留磁化を算出することができる。
【００４０】
（４）アスペクト比
本発明におけるトナーに使用する磁性粉に関して、アスペクト比（長径／短径）が異なる磁性粉を使用することが好ましく、これらの磁性粉を例えば第１および第２の磁性粉としたときに、第１の磁性粉のアスペクト比（長径／短径）を２．０〜１００の範囲内の値とし、かつ、第２の磁性粉のアスペクト比（長径／短径）を１．０〜２．０（但し、２．０は含まない。）の範囲内の値とすることが好ましい。
【００４１】
このようにアスペクト比が２．０を基準として、それ以上の一定範囲内の磁性粉と、それ未満の一定範囲内の磁性粉とを混合使用することにより、バインダー樹脂に対するこれらの磁性粉の分散性を飛躍的に向上させることができる。また、磁性粉の分散性が向上する結果、磁性粉が塊状で存在する傾向が少なくなる。よって、トナーが割れたり、磁性粉が脱離したりする傾向が少なくなり、トナーの耐久性も飛躍的に向上させることもできる。さらに、アスペクト比が大きな磁性粉は、残留磁化の値が大きいために、かかる磁性粉を配合したトナーを使用した場合、画像濃度や読取り性を著しく向上させることができる。
【００４２】
したがって、トナーの分散性や印字濃度等の特性のバランスがより向上することから、第１の磁性粉におけるアスペクト比を２．５〜１０．０の範囲内の値とし、かつ、第２の磁性粉におけるアスペクト比を１．２〜１．７の範囲内の値とすることがより好ましく、さらに、第１の磁性粉におけるアスペクト比を３．０〜５．０の範囲内の値とし、かつ、第２の磁性粉におけるアスペクト比を１．３〜１．６の範囲内の値とすることがより好ましい。
【００４３】
（５）ＢＥＴ値
本発明におけるトナーに使用する磁性粉のＢＥＴ値に関して、特に制限されるものではないが、ＢＥＴ値が異なる２種以上の磁性粉を使用することが好ましく、これらの磁性粉を例えば第１および第２の磁性粉としたときに、第１の磁性粉のＢＥＴ値を１０〜３０ｍ2／ｇの範囲内の値とし、かつ、第２の磁性粉のＢＥＴ値を１〜１０ｍ2／ｇ（但し、１０ｍ2／ｇは含まない。）とすることが好ましい。
このようにＢＥＴ値の値が異なる、少なくとも２種類の磁性粉を混合使用することにより、得られるトナーの残留磁化の値や分散性を容易に調節することができる。また、このように構成すると、トナーにおける画像濃度や読取り性を著しく向上させることができるとともに、バインダー樹脂に対するこれらの磁性粉の分散性や耐久性を向上させることもできる。なお、ＢＥＴ値は、ＢＥＴ吸着法により、比表面積として求めることができる。
【００４４】
したがって、トナーの分散性や画像濃度等の特性のバランスがより向上することから、第１の磁性粉におけるＢＥＴ値を１１〜２５ｍ2／ｇの範囲内の値とし、かつ、第２の磁性粉におけるＢＥＴ値を２〜９ｍ2／ｇの範囲内の値とすることがより好ましく、さらに、第１の磁性粉におけるＢＥＴ値を１２〜２０ｍ2／ｇの範囲内の値とし、かつ、第２の磁性粉におけるＢＥＴ値を４〜８ｍ2／ｇの範囲内の値とすることがより好ましい。
【００４５】
（６）嵩密度
本発明におけるトナーに使用する磁性粉の嵩密度に関して特に制限されるものではないが、嵩密度の値が異なる２種以上の磁性粉を使用することが好ましく、これらの磁性粉を例えば第１および第２の磁性粉としたときに、第１の磁性粉の嵩密度を１〜１．２ｇ／ｃｍ3の範囲内の値とし、かつ、第２の磁性粉の嵩密度を１．２〜２．０ｇ／ｃｍ3（但し、１．２ｇ／ｃｍ3は含まない。）とすることが好ましい。このように嵩密度の値が異なる、少なくとも２種類の磁性粉を混合使用することにより、得られるトナーの残留磁化の値や分散性を容易に調節することができる。また、このように構成すると、トナーにおける画像濃度や読取り性を著しく向上させることができるとともに、バインダー樹脂に対するこれらの磁性粉の分散性や耐久性を向上させることもできる。
【００４６】
したがって、トナーの分散性や画像濃度等の特性のバランスがより向上することから、第１の磁性粉における嵩密度を１．０５〜１．２ｇ／ｃｍ3の範囲内の値とし、かつ、第２の磁性粉における嵩密度を１．３〜１．６ｇ／ｃｍ3の範囲内の値とすることがより好ましく、さらに、第１の磁性粉における嵩密度を１．１〜１．２ｍ2／ｇの範囲内の値とし、かつ、第２の磁性粉における嵩密度を１．３〜１．５ｍ2／ｇの範囲内の値とすることがより好ましい。
【００４７】
（７）形態
また、本発明におけるトナーに使用する磁性粉の形態に関して特に制限されるものではなく、針状、粒状、あるいは球状、さらには不定形の磁性粉を使用することができる。ここで、針状の磁性粉は、一般に残留磁化の値、保持力の値あるいはＢＥＴ値が大きい一方、アスペクト比（長径／短径）、嵩密度および飽和磁化の値が小さく、バインダー樹脂に対する分散性が乏しいという特徴がある。また、粒状の磁性粉は、一般に残留磁化の値、飽和磁化の値、保持力の値あるいはＢＥＴ値が比較的大きい一方、アスペクト比（長径／短径）や嵩密度の値が比較的小さく、バインダー樹脂に対する分散性は良好であるという特徴がある。さらに、球状の磁性粉は、一般に残留磁化の値、保持力の値あるいはＢＥＴ値は小さいものの、アスペクト比（長径／短径）、嵩密度および飽和磁化の値が比較的大きく、バインダー樹脂に対する分散性は良好であるという特徴がある。
【００４８】
また、本発明における磁性粉に関して、平均粒子径は特に制限されるものではないが、０．１〜１μｍの範囲内の値であることが好ましい。平均粒子径が０．１μｍ未満となると、バインダー樹脂に対する分散性が乏しく、一方、１μｍを超えると、逆に分散性が低下する傾向がある。したがって、平均粒子径を０．１〜０．５μｍの範囲内の値とすることがより好ましい。
【００４９】
また、本発明において、形態が異なる２種以上の磁性粉を使用することが好ましく、形態が異なる磁性粉を第１および第２の磁性粉としたときに、第１の磁性粉の形態を針状とし、かつ、第２の磁性粉の形態を粒状とすることが好ましい。このように形態が異なる、少なくとも２種類の磁性粉を混合使用することにより、得られるトナーの残留磁化の値や分散性を容易に調節することができる。すなわち、針状の磁性粉は、一般に、残留磁化の値やＢＥＴ表面積の値が大きいが、分散性が乏しく、飽和磁化の値が小さいという問題がある。一方、粒状の磁性粉は、一般に、分散性が良好で、飽和磁化の値が大きいが、残留磁化の値やＢＥＴ表面積の値が比較的小さいという問題がある。したがって、針状および粒状の磁性粉のいずれか一方のみを使用しても、残留磁化や分散性等の相反する特性において、バランスの採れたトナーを得ることが困難である。よって、このように構成することにより、トナーにおける画像濃度や読取り性を著しく向上させることができるとともに、バインダー樹脂に対するこれらの磁性粉の分散性や耐久性を容易に向上させることができる。
【００５０】
（８）添加量
また、本発明におけるトナーに使用する磁性粉の添加量に関して特に制限されるものではないが、磁性粉の添加量をバインダー樹脂１００重量部あたり、１〜６０重量部の範囲内の値とするのが好ましい。磁性粉の添加量が１重量部未満となると、いわゆるカブリ現象が発生しやすく、また、読み取り性が低下する傾向があり、一方、磁性粉の添加量が６０重量部を超えると、分散性や撹拌性が低下し、さらには画像濃度等が低下する傾向がある。したがって、トナーの画像濃度等と、分散性等とのバランスがより良好な観点から、磁性粉の添加量をバインダー樹脂１００重量部あたり、２０〜５０重量部の範囲内の値とするのがより好ましく、３０〜５０重量部の範囲内の値とするのがさらに好ましく、最適には、３０〜３５重量部の範囲内の値とすることである。また、磁性粉の添加量を重量％で表せば、トナーの全体量を１００重量％としたときに、３５〜６０重量％の範囲内の値とすることが好ましい。添加量が３５重量％未満となると、画像濃度が低下したり、耐久性におけるカブリ性が悪化したりする傾向があり、一方、６０重量％を超えると、分散性、耐久性あるいは定着性が低下する傾向がある。したがって、磁性粉の添加量を４０〜６０重量％の範囲内の値とするのがより好ましい。
【００５１】
次に、残留磁化の値が異なる磁性粉を第１および第２の磁性粉とした場合の、これらの磁性粉における添加比率について説明する。すなわち、第１および第２の磁性粉における添加量の比率については特に制限されるものではないが、第１の磁性粉を１００重量部としたときに、第２の磁性粉を１０〜１０００重量部の範囲内の値とすることが好ましい。第２の磁性粉の添加量が１０重量部未満となると、磁性粉の分散性や耐久性が低下する傾向があり、一方、第２の磁性粉の添加量が１０００重量部を超えると、トナーの画像濃度等が低下する傾向がある。したがって、第１の磁性粉を１００重量部としたときに、第２の磁性粉を２０〜５００重量部の範囲内の値とすることがより好ましく、さらに好ましくは、第２の磁性粉を５０〜３００重量部の範囲内の値とすることである。
【００５２】
（９）表面処理
次に、磁性粉の表面処理について説明する。本発明のＭＩＣＲプリンタ用磁性トナーにおいて、分散性や耐久性を向上させる観点から、磁性粉の表面を表面処理することが好ましい。その場合の表面処理剤として、カチオン系界面活性剤、アニオン系界面活性剤、両性界面活性剤、シラン系カップリング剤、チタン系カップリング剤、アルミニウム系カップリング剤、フェノール系樹脂、エポキシ系樹脂、シアネート系樹脂、ウレタン系樹脂等を単独で、あるいは２種以上を組み合わせて使用することが好ましい。
【００５３】
また、表面処理剤の使用量を磁性粉１００重量部あたり、０．１〜１００重量部の範囲内の値とするのが好ましい。表面処理剤の使用量が０．１重量部未満となると、表面処理効果が発揮されない傾向があり、一方、１００重量部を超えると、トナーの画像濃度等が低下する傾向がある。したがって、表面処理効果およびトナーの画像濃度等とのバランスがより良好な観点から、表面処理剤の使用量を磁性粉１００重量部あたり、０．５〜２０重量部の範囲内の値とするのがより好ましく、１．０〜１０重量部の範囲内の値とするのがさらに好ましい。
【００５４】
［荷電制御剤］
本発明のトナーにおいて、帯電レベルや帯電立ち上がり性（短時間で、一定の電荷レベルに帯電するかの指標）が著しく向上し、耐久性や安定性に優れ、さらには優れた流動性等が得られる観点から、電荷制御剤を添加する必要がある。
ここで、電荷制御剤には、電荷（帯電量）を一定範囲内に調整する機能を有する特定の電荷調整剤（ＣＣＡ）と、電荷（帯電量）を増化させる機能を有する電荷増強樹脂（ＣＣＲ）とがある。そして、本発明のトナーにおいて、特定の電荷調整剤と、電荷増強樹脂とを併用して添加する必要がある。
【００５５】
（１）電荷調整剤（ＣＣＡ）
本発明に使用する特定の電荷調整剤（ＣＣＡ）としては、具体的に、アジン化合物としてのピリダジン、ピリミジン、ピラジン、オルトオキサジン、メタオキサジン、パラオキサジン、オルトチアジン、メタチアジン、パラチアジン、１、２、３−トリアジン、１、２、４−トリアジン、１、３、５−トリアジン、１、２、４−オキサジアジン、１、３、４−オキサジアジン、１、２、６−オキサジアジン、１、３、４−チアジアジン、１、３、５−チアジアジン、１、２、３、４−テトラジン、１、２、４、５−テトラジン、１、２、３、５−テトラジン、１、２、４、６−オキサトリアジン、１、３、４、５−オキサトリアジン、フタラジン、キナゾリン、キノキサリン、アジン化合物からなる直接染料としての、アジンファストレッドＦＣ、アジンファストレッド１２ＢＫ、アジンバイオレットＢＯ、アジンブラウン３Ｇ、アジンライトブラウンＧＲ、アジンダークグリーンＢＨ／Ｃ、アジンディープブラックＥＷおよびアジンディープブラック３ＲＬ、ニグロシン化合物としてのニグロシン、ニグロシン塩、ニグロシン誘導体、ニグロシン化合物からなる酸性染料としての、ニグロシンＢＫ、ニグロシンＮＢ、ニグロシンＺ、ナフテン酸または高級脂肪酸の金属塩類、アルコキシル化アミン、アルキルアミド、4級アンモニウム塩としてのベンジルメチルヘキシルデシルアンモニウム、デシルトリメチルアンモニウムクロライド等の１種または２種以上が挙げられる。
特に、アジン化合物に含まれるニグロシン化合物は、より迅速な立ち上がり性が得られる観点から、本発明における使用に最適である。
【００５６】
（２）電荷増強樹脂（ＣＣＲ）
本発明に使用する電荷増強樹脂（ＣＣＲ）としては、４級アンモニウム塩を有する樹脂またはオリゴマー、カルボン酸塩を有する樹脂またはオリゴマー、カルボキシル基を有する樹脂またはオリゴマー等が挙げられ、より具体的には、４級アンモニウム塩を有するポリスチレン系樹脂、４級アンモニウム塩を有するアクリル系樹脂、４級アンモニウム塩を有するスチレン-アクリル系樹脂、４級アンモニウム塩を有するポリエステル系樹脂、カルボン酸塩を有するポリスチレン系樹脂、カルボン酸塩を有するアクリル系樹脂、カルボン酸塩を有するスチレン-アクリル系樹脂、カルボン酸塩を有するポリエステル系樹脂、カルボキシル基を有するポリスチレン系樹脂、カルボキシル基を有するアクリル系樹脂、カルボキシル基を有するスチレン-アクリル系樹脂、カルボキシル基を有するポリエステル系樹脂等の１種または２種以上が挙げられる。
【００５７】
特に、４級アンモニウム塩、カルボン酸塩あるいはカルボキシル基を官能基として有するスチレン-アクリル系樹脂（スチレン-アクリル系共重合体）は、帯電量を所望の範囲内の値に容易に調節することができる観点から、本発明における使用に最適である。また、上述したスチレン-アクリル系樹脂あるいはアクリル系樹脂自体における好ましいアクリル系樹脂として、（メタ）アクリル酸アルキルエステルとしては、アクリル酸メチル、アクリル酸エチル、アクリル酸ｎ−プロピル、アクリル酸iso −プロピル、アクリル酸ｎ−ブチル、アクリル酸iso −ブチル、アクリル酸２−エチルヘキシル、メタアクリル酸メチル、メタアクリル酸エチル、メタアクリル酸ｎ−ブチル、メタアクリル酸iso −ブチルなどが挙げられる。
【００５８】
また、４級アンモニウム塩としては、ジアルキルアミノアルキル（メタ）アクリレートから第４級化の工程を経て誘導される単位が用いられる。誘導されるジアルキルアミノアルキル（メタ）アクリレートとしては、例えば、ジメチルアミノエチル（メタ）アクリレート、ジエチルアミノエチル（メタ）アクリレート、ジプロピルアミノエチル（メタ）アクリレート、ジブチルアミノエチル（メタ）アクリレート等のジ（低級アルキル）アミノエチル（メタ）アクリレート；ジメチルメタクリルアミド、ジメチルアミノプロピルメタクリルアミドが好適である。また、ヒドロキシエチル（メタ）アクリレート、ヒドロキシプロピル（メタ）アクリレート、２−ヒドロキシブチル（メタ）アクリレート、Ｎ−メチロール（メタ）アクリルアミド等のヒドロキシ基含有重合性モノマーを重合時に併用することもできる。
【００５９】
（３）添加量
次に、電荷制御剤の添加量について説明する。すなわち、電荷制御剤の添加量は所望の電荷量から決定することが好ましいが、具体的に、電荷調整剤（ＣＣＡ）の添加量を０．５〜５重量％の範囲内の値とし、かつ電荷増強樹脂（ＣＣＲ）の添加量を１〜５重量％の範囲内の値するのが好ましい。それぞれこのような範囲内の値とすることにより、分散性も良好であり、また、有効に添加効果を発揮することができる。
したがって、電荷調整剤（ＣＣＡ）の添加量を０．５〜３重量％の範囲内の値とし、かつ電荷増強樹脂（ＣＣＲ）の添加量を２〜５重量％の範囲内の値するのが好ましい。
【００６０】
また、トナーの全体量を１００重量％としたときに、電荷調整剤（ＣＣＡ）および電荷増強樹脂（ＣＣＲ）を合計した電荷制御剤（ＣＣＡ＋ＣＣＲ）の添加量を３．０〜７．０重量％の範囲内の値とするのが好ましい。
かかる電荷制御剤（ＣＣＡ＋ＣＣＲ）の添加量が３重量％未満となると、トナーに対して、安定して帯電特性を付与することが困難となり、画像濃度が低くなったり、耐久性が低下したりする傾向がある。また、分散不良が起こりやすく、いわゆるカブリの原因となったり、感光体汚染が激しくなったりする等の傾向がある。
一方、電荷制御剤（ＣＣＡ＋ＣＣＲ）の添加量が７重量％を超えると、耐環境性、特に高温高湿下での帯電不良、画像不良となり、感光体汚染等の欠点が生じやすくなる傾向がある。
したがって、電荷制御機能と、トナーの耐久性等とのバランスがより良好な観点から、電荷制御剤（ＣＣＡ＋ＣＣＲ）の添加量を３．０〜８．０重量％の範囲内の値とするのがより好ましい。
【００６１】
［添加剤］
（１）ワックス類
本発明のトナーにおいて、画像濃度を高め、読取ヘッドへのオフセットや像スミアリングを有効に防止することができる観点から、ワックス類を添加することが好ましい。
ここで、添加するワックス類の種類としては、特に制限されるものではないが、例えば、ポリエチレンワックス、ポリプロピレンワックス、フッ素系ワックス、フィッシャートロプッシュワックス等を使用することが好ましい。かかるワックスを添加することにより、読取ヘッドへのオフセットや像スミアリングをより効率的に防止することができる。なお、フィッシャートロプッシュワックスは、一酸化炭素の接触水素化反応であるフィッシャートロプッシュ反応を利用して製造される、イソ（ｉｓｏ）構造分子や側鎖が少ない、直鎖炭化水素化合物である。
【００６２】
また、フィッシャートロプッシュワックスの中でも、重量平均分子量が１０００以上の値であり、かつ１００〜１２０℃の範囲内にＤＳＣによる吸熱ボトムピークを有するものがより好ましい。このようなフィッシャートロプッシュワックスとしては、サゾール社から入手できるサゾールワックスＣ１（Ｈ１の結晶化による高分子量グレード、吸熱ボトムピーク：１０６．５℃）、サゾールワックスＣ１０５（Ｃ１の分留法による精製品、吸熱ボトムピーク：１０２．１℃）、サゾールワックスＳＰＲＡＹ（Ｃ１０５の微粒子品、吸熱ボトムピーク：１０２．１℃）等が挙げられる。
【００６３】
また、ワックス類の添加量についても特に制限されるものではないが、例えば、トナー全体量を１００重量％としたときに、ワックス類の添加量を１〜５重量％の範囲内の値とするのが好ましい。ワックス類の添加量が１重量％未満となると、読取ヘッドへのオフセットや像スミアリング等を効率的に防止することができない傾向があり、一方、ワックス類の添加量が５重量％を超えると、トナー同士が融着してしまい、保存安定性が低下する傾向がある。
【００６４】
（２）その他
本発明のトナーには、トナーの流動性を向上させたり、保存安定性を維持したり、あるいは多機能とする目的で、着色剤、染料、顔料、カップリング剤、シリカ粒子等を添加配合することも可能である。特に、流動性、保存安定性を維持する目的で、平均粒径が５〜１２μｍの範囲内であるトナー中にコロイダルシリカ、疎水性シリカ等を使用するのが好ましい。なお、シリカ粒子については、トナーの流動性をより制御できる観点から、トナーに対して外添することが好ましい。その場合、シリカ粒子として、シランカップリング剤を用いて正帯電極性基（アミノ基等）を導入し、シリコーンオイルにより疎水化処理した乾式シリカ微粉末を使用することが好ましい。
【００６５】
［ＭＩＣＲプリンタ用磁性トナー］
（１）残留磁化
本発明において、ＭＩＣＲプリンタ用磁性トナー（トナー）の残留磁化を、７．０〜２０ｅｍｕ／ｇ（但し、７．０ｅｍｕ／ｇは除く。）の範囲内の値とするのが好ましい。トナーにおける残留磁化の値が、７．０ｅｍｕ／ｇ以下となると、トナーの画像濃度や読取り性が著しく低下する傾向があり、一方、トナーにおける残留磁化の値が、２０ｅｍｕ／ｇを超えると、逆にトナーの読取り性が低下したり、あるいは分散性や耐久性が低下する傾向がある。したがって、より優れたトナーの読取り性等を得るために、ＭＩＣＲプリンタ用磁性トナーの残留磁化を、８〜１８ｅｍｕ／ｇの範囲内の値とするのがより好ましく、１０〜１５ｅｍｕ／ｇの範囲内の値とするのがさらに好ましい。
【００６６】
（２）飽和磁化
本発明において、トナーの飽和磁化を、２０〜４５ｅｍｕ／ｇの範囲内の値とすることが好ましい。トナーにおける飽和磁化の値が、２０ｅｍｕ／ｇ未満となると、トナーの画像濃度や読取り性が著しく低下するためであり、一方、トナーにおける残留磁化の値が、４５ｅｍｕ／ｇを超えると、逆にトナーの読取り性が低下するためである。したがって、より優れたトナーの読取り性等を得るために、ＭＩＣＲプリンタ用磁性トナーの飽和磁化を、２５〜４０ｅｍｕ／ｇの範囲内の値とするのがより好ましく、３０〜３２．５ｅｍｕ／ｇの範囲内の値とするのがさらに好ましい。
【００６７】
（３）形態
次に、トナーの形態について説明する。かかる形態は特に制限されるものでないが、トナーの読取り性や画像濃度が向上し、しかも容易に製造できる観点から、球状または楕円状であることが好ましい。また、平均粒子径についても、特に制限されるものではないが、１〜２０μｍの範囲内の値が好ましい。平均粒子径がかかる範囲外となると、トナーの読取り性や画像濃度が低下する傾向にあり、また、製造上の制御も困難となる傾向がある。したがって、トナーの平均粒子径を、４〜１５μｍの範囲内の値とするのがより好ましく、５〜１３μｍの範囲内の値とするのが最も好ましい。
【００６８】
（４）製造方法
次に、本発明におけるトナーの製造方法について説明する。かかる製造方法は特に制限されるものではなく、例えば、プロペラミキサ、ニーダ、Ｖブレンダ、ヘンシェルミキサ等を用いて、バインダー樹脂と磁性粉とを均一に混練し、次いで、粉砕、分級することにより、所望の平均粒子径を有するトナーを得ることができる。
【実施例】
【００６９】
以下、実施例に基づいて本発明を更に詳細に説明する。なお、言うまでもないが、以下の説明は本発明を例示するものであり、特に理由なく、以下の説明に本発明の範囲は限定されるものではない。
【００７０】
［実施例１］
（ＭＩＣＲプリンタ用磁性トナーの作製）
以下の配合比でＭＩＣＲプリンタ用磁性トナーを作製した。
（１）スチレン−アクリル樹脂                ４７．５重量部
（２）磁性粉体（マグネタイト）                  ４５重量部
（３）アジン化合物系（荷電調整剤、ＣＣＡ）    ０．５重量部
（４）４級アンモニウム塩を官能基とする        ４．０重量部
スチレン系樹脂共重合体（荷電増強樹脂、ＣＣＲ）
（５）ポリプロピレンワックス                  ３．０重量部
【００７１】
ただし、総添加量を１００重量部とし、磁性粉体（マグネタイト）を４５重量部、ポリプロピレンワックスを３重量部にそれぞれ固定し、さらにスチレン−アクリル樹脂（共重合体）の添加量は、残重量部である４７．５重量部を添加するものとする。次いで、各成分を２軸押出機にて溶融混練した後、これを冷却し、粉砕、分級して平均粒径が７μｍのＭＩＣＲプリンタ用粉体を得た。
なお、荷電調整剤（ＣＣＡ）と荷電増強樹脂（ＣＣＲ）の配合比率は、表１に示したとおりであり、アジン化合物系（ＣＣＡ）が０．５重量部、４級アンモニウム塩を官能基とするスチレン系樹脂共重合体（ＣＣＲ）が４．０重量部の割合である。そして、得られた粉体に、シリカ（ＳｉＯ2）微粉末を０．５重量％の割合で外添混合し、表面に付着させて本発明のＭＩＣＲプリンタ用磁性トナーとし、以下の評価に供した。
【００７２】
【表１】
2006085197.tif 000003
【００７３】
（ＭＩＣＲプリンタ用磁性トナーの評価）
得られたＭＩＣＲプリンタ用磁性トナーを磁性一成分現像剤として用い、ａ−Ｓｉドラム搭載京セラ製ページプリンタ（ＦＳ−３７００）に収容し、画像評価パターン（ソリッドパターン）を出力させ定着性を評価した。また、併せて以下に示す方法で帯電特性、画像特性、および現像スリーブ汚れの評価をそれぞれ行った。得られた結果を表２に示す。
【００７４】
（１）帯電特性
得られたトナー５重量部と、フェライトキャリア１００重量部と、を混合し、通常環境条件（２０℃、６５％ＲＨ）にて、容器内で振動させて６０分間摩擦帯電させた時の帯電量（μＣ／ｇ）を初期の帯電量とした。結果を表２に示す。
【００７５】
また、トナーを磁性一成分現像剤として用い、上述した京セラ製ページプリンタ内に収容し、１０万枚の連続印刷（通紙）を行った。その際のトナー帯電量を耐久後の帯電量とした。結果を表２に示す。なお、トナーの帯電量は、東芝ケミカル社製ブローオフ粉体帯電量測定装置を用いて測定した。
【００７６】
また、本実施例では、トナーの帯電量を撹拌前（０分）、撹拌後３分、１０分、２０分、３０分、４０分後にもそれぞれ測定し、トナーにおける帯電の立ち上がり性も検討した。この結果を図１に示す。
図１において、横軸に撹拌時間（分）を採ってあり、縦軸に帯電量（μＣ／ｇ）を採って示してある。記号Ａで示される曲線が本実施例を表している。なお、比較のため、比較例１についての同様のデータを記号Ｂで示す曲線で表しており、比較例２についての同様のデータを記号Ｃで示す曲線で表しており、さらに、記号Ｄで示される曲線は、実施例１において荷電調整剤（ＣＣＡ）と荷電増強樹脂（ＣＣＲ）をいずれも添加していない例を示している。結果から理解されるように、荷電調整剤および荷電増強樹脂を添加した本実施例は、撹拌後３分程度で１５μＣ／ｇ以上の帯電量を示し、撹拌後１０分程度で、３０μＣ／ｇという高いレベルでもって飽和する。それに対して、荷電調整剤および荷電増強樹脂のいずれか一方を添加した系（曲線ＢおよびＣ）は、帯電量の立ち上がり性が明らかに遅く、しかも、飽和した帯電レベルの値も２０〜２４μＣ／ｇとかなり低いことがわかる。
【００７７】
（２）画像特性
得られたトナーを磁性一成分現像剤として用い、上述した京セラ製ページプリンタに収容し、画像特性の評価を行った。すなわち、通常環境（２０℃、６５％ＲＨ）にて得られた画像評価パターン（ソリッドパターン）を初期画像とし、その後、１０万枚の連続印刷（通紙）を行い、画像パターンを印字して耐久画像とした。そして、マクベス反射濃度計を用いて、初期画像および耐久画像における画像濃度（印字濃度）をそれぞれ測定した。結果を表２に示す。
【００７８】
また、同時に得られた初期画像および耐久画像のカブリ性を以下の基準により、目視で行った。
○：カブリは全く観察されず、良好な状態である。
△：ややカブリの発生が観察される。
×：顕著なカブリが観察される。
【００７９】
（３）定着性
定着温度を１９０℃に設定し、電源を切った状態で１０分間冷却した後、電源を入れ（ＯＮ）、画像評価パターン（ソリッドパターン）を連続５枚印字して、測定用画像を得た。次いで、得られた画像上に、綿布で包んだ黄銅製分銅（１ｋｇ荷重）を１０往復させた。この操作の前後の画像濃度をマクベス反射濃度計で測定し、その濃度の定着率（操作前濃度／操作後濃度）を求めて、以下の基準から定着性を評価した。結果を表２に示す。なお、評価紙としては、クラシック・クレスト紙を用いた。
○：定着率が９５以上の値である。
△：定着率が９０％以上〜９５％未満の値である。
×：定着率が９０％未満の値である。
【００８０】
（４）現像スリーブ付着性
得られたトナーを磁性一成分現像剤として用い、上述した京セラ製ページプリンタに収容し、画像特性の評価を行った。すなわち、通常環境（２０℃、６５％ＲＨ）にて１０万枚連続印刷し、得られた画像評価パターン（ソリッドパターン）を目視で観察し、以下の基準から現像スリーブ付着性を評価した。結果を表２に示す。
○：汚れは認められず、きれいで良好である。
△：少しの汚れが認められる。
×：かなりの汚れが認められる。
【００８１】
【表２】
2006085197.tif 000004
【００８２】
［実施例２〜４、参考例１、実施例６］
（ＭＩＣＲプリンタ用磁性トナーの作製）
実施例２〜４、参考例１、および実施例６においては、表１に示すように荷電調整剤（ＣＣＡ）と荷電増強樹脂（ＣＣＲ）の添加量をそれぞれ変えたほかは、実施例１と同様に、ＭＩＣＲプリンタ用磁性トナーを作製した。
【００８３】
（静電潜像用磁性トナーの評価）
実施例２〜４、参考例１、および実施例６においては、それぞれ得られたＭＩＣＲプリンタ用磁性トナーについて、実施例１と同様に定着性および画像特性等の評価結果を行った。結果を表２に示す。
【００８４】
［比較例１〜２］
（ＭＩＣＲプリンタ用磁性トナーの作製）
比較例１〜２においては、表１に示すように荷電調整剤（ＣＣＡ）と荷電増強樹脂（ＣＣＲ）のいずれか一方を添加したほかは、実施例１と同様に、ＭＩＣＲプリンタ用磁性トナーを作製した。
【００８５】
（ＭＩＣＲプリンタ用磁性トナーの評価）
比較例１〜２においては、それぞれ得られたＭＩＣＲプリンタ用磁性トナーについて、実施例１と同様に定着性および画像特性等の評価結果を行った。結果を表２に示す。
【００８６】
［実施例７〜１３］
（ＭＩＣＲプリンタ用磁性トナーの作製）
磁性粉の添加量を、それぞれ２５重量％（実施例７）、３０重量％（実施例８）、４０重量％（実施例９）、４５重量％（実施例１０）、５０重量％（実施例１１）、５５重量％（実施例１２）および６０重量％（実施例１３）に変えたほかは、実施例１と同様に、トナーを作製した。なお、実施例１０は、実施例１の再現試験である。
【００８７】
（ＭＩＣＲプリンタ用磁性トナーの評価）
得られたＭＩＣＲプリンタ用磁性トナーについて、実施例１と同様に定着性および画像特性等の評価結果を行った。結果を表３に示す。
【００８８】
【表３】
2006085197.tif 000005
【００８９】
［参考例１４］
（１）ＭＩＣＲプリンタ用磁性トナーの製造
混合容器内に、磁性粉として残留磁化の値が異なる第１の酸化鉄２０重量部と第２の酸化鉄２０重量部とをそれぞれ収容した。さらに、スチレン−アクリル系共重合体（軟化点１２３℃、Ｔｇ：６５℃）１００重量部と、フィシャートロプッシュワックス（サゾールワックスＣ２、重量平均分子量：１２６２）２．５重量部と、アジン化合物系（ＣＣＡ）０．５重量部と、４級アンモニウム塩を官能基とするスチレン系樹脂共重合体（ＣＣＲ）１．０重量部とを混合容器内に収容し、均一に混合分散して混合物とした。なお、第１および第２の磁性粉については、それぞれ１００重量部あたり、１ｇのγ−アミノプロピルトリエトキシシランを添加混合し、これらの磁性粉表面を予め表面処理を施しておいた。
次いで、得られた混合物を粉砕機を用いて粗粒子に粉砕し、さらに分級して、平均粒子径が１０μｍのトナー粒子を作製した。なお、かかるトナー粒子の粒度分布において、７〜１３μｍの範囲内に、粒子重量の８０重量％が分布していることが確認されている。次いで、得られたトナー粒子１００重量部あたり、γ−アミノプロピルトリエトキシシランを用いてアミノ基を導入し、シリコーンオイルにより疎水化処理した乾式シリカ微粉末を０．５重量部添加し、本発明のＭＩＣＲプリンタ用磁性トナーとして、以下の評価に供した。
【００９０】
第１の酸化鉄    第２の酸化鉄
形状                       針状            粒状
残留磁化（ｅｍｕ／ｇ）     ３０．５       １８．１
飽和磁化（ｅｍｕ／ｇ）     ８４．０        ８７．０
平均粒子径（μｍ）         ０．７          ０．４
アスペクト比（長径／短径） ３．５７        １．３３
ＢＥＴ表面積（ｍ2／ｇ）    １５．５        ３．８
嵩密度（ｇ／ｃｍ3）        １．１          １．４
保持力（Ｏｅ）             ３３５．０      ２２１．０
【００９１】
（２）ＭＩＣＲプリンタ用磁性トナーの評価
得られたＭＩＣＲプリンタ用磁性トナー自体の評価を行い、また、かかるトナーを京セラ（株）製プリンタ（エコシス、ＦＳ−３７００）に収容し、小切手上にフォント（Ｅ−１３Ｂタイプ）の連続印刷を行い、画像濃度等の評価を行った。
【００９２】
（２−１〜２）残留磁化評価および飽和磁化評価
得られたＭＩＣＲプリンタ用磁性トナーの残留磁化および飽和磁化を測定した。それぞれの結果を表４に示す。
【００９３】
（２−３）分散性評価
ミクロトームＭＴ６０００−ＸＬ（ＲＭＣ社製）を用いて、ＭＩＣＲプリンタ用磁性トナーを切断した。次いで、電子顕微鏡を用いてトナー断面を観察し、以下の基準で、ＭＩＣＲプリンタ用磁性トナーにおける磁性粉の分散性を評価した。結果を表４に示す。なお、△の評価であれば許容範囲であり、〇であれば好ましい分散性を有すると経験的に言える。
〇：磁性粉の塊は全く観察されない。
△：磁性粉の小さい塊が観察される。
×：磁性粉の塊が観察される。
【００９４】
（２−４）耐久性評価
得られたＭＩＣＲプリンタ用磁性トナーを京セラ（株）製プリンタ−（エコシス、ＦＳ−３７００）における現像器に収容し、１８ＰＰＭ（Ｐａｇｅ ｐａｒＭｉｎｕｔｕｔｅｓ）相当の回転速度で１０日間の静電連続運転を行い、試験後のトナーの割れ具合から、以下の基準でＭＩＣＲプリンタ用磁性トナーの耐久性を評価した。ここで、プリンタ−の静電連続運転とは、トナーを撹拌しつつ、現像バイアスを印加して、通状の印刷状態（但し、非通紙状態である。）と同様の条件で、トナーを撹拌流動させるものである。得られた結果を表１に示す。なお、△の評価であれば許容範囲であり、〇であれば好ましい耐久性を有すると経験的に言える。
〇：トナー表面から磁性粉の離脱は観察されない。
△：トナー表面から塊状の磁性粉の離脱が観察されない。
×：トナー表面から顕著な磁性粉の離脱が観察されない。
【００９５】
（２−５）画像濃度評価
得られたＭＩＣＲプリンタ用磁性トナーを京セラ（株）製プリンタ（エコシス、ＦＳ−３７００）に収容し、小切手上にソリッドブラウンパターンの印刷を行い、画像濃度評価を行った。具体的には、印刷された画像濃度について、マクベス濃度計（マクベス社製反射型濃度計、ＲＤ９１４）を用いて測定した。結果を表４に示す。
【００９６】
（２−６）カブリ性評価
得られたＭＩＣＲプリンタ用磁性トナーのカブリ性を評価した。結果を表１に示す。なお、評価に際して、印刷枚数に対応するカブリ限度見本を作成し、１〜５段階にランク付けした。このランク付けにおいて、段階４の評価であれば許容範囲であり、段階３以下であれば経験的にカブリが発生したと言える。
段階５：背景部にカブリが全く観察されない。
段階４：ルーペを用いることにより、背景部にわずかにカブリが観察される。
段階３：目視により、背景部にカブリがわずかに観察される。
段階２：目視により、背景部にカブリが観察される。
段階１：背景部に、縦スジ等が表われ、顕著なカブリが観察された。
【００９７】
（２−７）読取り性評価
得られたＭＩＣＲプリンタ用磁性トナーの読取り性評価を、ＭＩＣＲ用読取機マイカクオリファイヤ（ＲＤＭ社製）を用いて行った。また、読取り性（％）が８０〜２００％の範囲内であれば、適性にフォントが読み取れたということができる。結果を表４および図２に示す。
なお、図２は、横軸にＭＩＣＲプリンタ用磁性トナーの残留磁化の値（ｅｕｍ／ｇ）を採って示してあり、縦軸に読取り性（％）の値を採って示してある。図２に示す、参考例１４のデータを含む曲線から理解されるように、トナーの残留磁化の値が７．０（ｅｕｍ／ｇ）以下であると、読取り性（％）の値が急に低下する傾向が見られる。したがって、トナーの残留磁化の値を７．０（ｅｕｍ／ｇ）を超える所定範囲に制限することにより、優れた読取り性（％）の値を得ることができる。但し、トナーの残留磁化の値をさらに増加させると、逆に読取り性（％）の値が低下したり、分散性等の特性も低下したりすることも判明しており、かかる観点から、トナーの残留磁化の値を２０（ｅｕｍ／ｇ）以下と制限する必要がある。
【００９８】
【表４】
2006085197.tif 000006
なお、表４中の、磁性粉量の（  ）内の値は、粒状/針状の配合重量比を表す。
【００９９】
［参考例１５〜１７］
第１の酸化鉄の添加量と、第２の酸化鉄との添加量との配合比率は５０：５０のままで、バインダー樹脂に対する第１および第２の酸化鉄の添加量をバインダー樹脂１００重量部あたり、２０重量部（参考例１５）、３０重量部（参考例１６）、５０重量部（参考例１７）に変えたほかは、参考例１４と同様に、ＭＩＣＲプリンタ用磁性トナーを作製し、トナーにおける残留磁化評価および定着性等を評価した。それぞれ得られた結果を表４および図２に示す。なお、定着性は参考例１４と同様に評価した。結果から理解されるように、参考例１６〜１７は優れた読取り性等が得られたが、参考例１７においては残留磁化の値が７．０ｅｍｕ／ｇ未満であるため、読取り性に若干乏しいという結果が得られた。
【０１００】
【表５】
2006085197.tif 000007
【０１０１】
［参考例１８〜２１］
第１の酸化鉄の添加量と、第２の酸化鉄との添加量との配合比率を変えたほかは、参考例１４と同様に、ＭＩＣＲプリンタ用磁性トナーを作製し、評価した。具体的に、参考例１８では、バインダー樹脂１００重量部あたり、第１の酸化鉄を３０重量部添加し、第２の酸化鉄を１０重量部添加した。また、参考例１９では、バインダー樹脂１００重量部あたり、第１の酸化鉄を１０重量部添加し、第２の酸化鉄を３０重量部添加した。得られた結果をそれぞれ表５に示す。
【０１０２】
また、参考例２０〜２１においては、第１の酸化鉄および第２の酸化鉄のいずれか一方をバインダー樹脂１００重量部あたり、４０重量部用いたほかは、実施例１と同様に、ＭＩＣＲプリンタ用磁性トナーを作製し、評価した。それぞれ得られた結果を表５に示す。参考例２０においては針状の磁性粉のみを使用しており、高い残留磁化の値が得られているものの、分散性や耐久性が若干乏しいという結果が得られた。また、参考例２１においては粒状の磁性粉のみを使用しており、分散性や耐久性は優れているものの、読取り性に若干乏しいという結果が得られた。
【産業上の利用可能性】
【０１０３】
本発明によれば、バインダー樹脂と、磁性粉と、所定量の荷電制御剤と、を含有する静電潜像用磁性トナーを用いた電子写真方法において、荷電制御剤として、帯電量を一定範囲内に調整する機能を有する電荷調整剤（但し、４級アンモニウム塩を除く。）（ＣＣＡ）と、帯電量を増化させる機能を有する電荷増強樹脂（ＣＣＲ）と、を併用することにより、帯電レベルが高く、帯電量について立ち上がりが早く、しかも耐久性、安定性に優れた正帯電特性を付与できる静電潜像用磁性トナーを用いた電子写真方法が提供できるようになった。
【図面の簡単な説明】
【０１０４】
【図１】静電潜像用磁性トナーにおける、撹拌時間と、帯電量との関係を示す図である。
【図２】ＭＩＣＲプリンタ用磁性トナーにおける残留磁化の値と、読取り性の値との関係を示す図である。
【図１】
2006085197.tif 000008
【図２】
2006085197.tif 000009